(57)【要約】【課題】新規なシラン化合物、及び基板上に単分子層又は多分子層を形成するための組成物を提供する。【解決手段】下記式（１Ａ）又は下記式（１Ｂ）：【化１】2012114864.tif 000016［式中、Ｒ1はそれぞれ独立にメチル基又はエチル基を表し、Ｘはそれぞれ独立に炭素原子数１乃至１０の連結基を表し、Ｚは置換基を少なくとも１つ有してもよい、フタル酸イミド基、マレイミド基又はコハク酸イミド基を表し、Ａｒはそれぞれ独立にフェニル基又はナフチル基を表し、前記Ｘで表される連結基は少なくとも１つの酸素原子又は硫黄原子を主鎖に含んでいてもよく、前記Ａｒがフェニル基を表す場合、該フェニル基は置換基を少なくとも１つ有してもよい。］で表されるシラン化合物及び有機溶剤を含む、単分子層又は多分子層形成用組成物。【選択図】なし
2012114864.tif 000002
【特許請求の範囲】
【請求項１】
下記式（１Ａ）又は下記式（１Ｂ）：
【化１】
2012114864.tif 000014
［式中、Ｒ1はそれぞれ独立にメチル基又はエチル基を表し、Ｘはそれぞれ独立に炭素原子数１乃至１０の連結基を表し、Ｚは置換基を少なくとも１つ有してもよい、フタル酸イミド基、マレイミド基又はコハク酸イミド基を表し、Ａｒはそれぞれ独立にフェニル基又はナフチル基を表し、前記Ｘで表される連結基は少なくとも１つの酸素原子又は硫黄原子を主鎖に含んでいてもよく、前記Ａｒがフェニル基を表す場合、該フェニル基は置換基を少なくとも１つ有してもよい。］
で表されるシラン化合物。
【請求項２】
請求項１に記載のシラン化合物及び有機溶剤を含む、単分子層又は多分子層形成用組成物。
【請求項３】
さらに水及び有機酸を含む請求項２に記載の単分子層又は多分子層形成用組成物。
【請求項４】
さらに下記式（５）：
【化２】
2012114864.tif 000015
［式中、Ｒ2はそれぞれ独立にメチル基又はエチル基を表し、Ｙは置換基を少なくとも１つ有してもよい炭素原子数１乃至５のアルキル基又はフェニル基を表す。］
で表されるシラン化合物を含む請求項２又は請求項３に記載の単分子層又は多分子層形成用組成物。
【請求項５】
請求項２乃至請求項４のいずれか一項に記載の組成物を用いて半導体基板上に単分子層又は多分子層を形成する工程、前記単分子層又は多分子層上にフォトレジスト膜を形成する工程、前記単分子層又は多分子層と前記フォトレジスト膜で被覆された半導体基板を露光する工程、及び前記露光後に前記フォトレジスト膜を現像する工程を含む、フォトレジストパターンの形成方法。
【請求項６】
前記半導体基板は表面に段差が形成されている、請求項５に記載のフォトレジストパターンの形成方法。
【発明の詳細な説明】
【技術分野】
【０００１】
本発明は、基板表面に塗布して、単分子層又は多分子層をレジスト下層に形成するための組成物に関する。特に、段差（凹凸）表面上に単分子層又は多分子層を形成するための組成物に関する。
【背景技術】
【０００２】
電界効果トランジスタ等の半導体素子の製造におけるイオン注入工程は、フォトレジストパターンをマスクとして、半導体基板に、ｎ型又はｐ型の導電型を付与する不純物イオンを導入する工程が採用される場合がある。多くの場合、その半導体基板は、多結晶シリコン、アルミニウム、窒化チタン等の半導体材料又はメタル材料を用いてゲート電極及びゲート配線が形成されることにより、段差又は凹凸表面を有する。その段差（凹凸）表面上にフォトレジストパターンを形成する工程において、フォトレジスト膜が部分的に厚く形成されることにより、均一な膜厚に形成することが困難である。そのため、上記フォトレジスト膜に対する露光、現像、及びリンスを経ても、厚く形成された部分は完全には除去されず残りやすい。その結果、レジストパターンのボトム形状が裾引き形状になりやすく、残渣が発生することが問題になる。【０００３】
一方、半導体基板の代表例であるシリコンウェハーの表面をＨＭＤＳ（ヘキサメチレンジシラザン）で処理し、当該表面を疎水性（撥水性）にする方法が従来から知られている。シリコンウェハー表面は、自然酸化膜が形成されていると親水性を示す。その親水性の表面に、フォトレジスト溶液を塗布し、プリベークして形成されるフォトレジスト膜は、シリコンウェハーとの密着性が悪いからである。【０００４】
基板表面の疎水性及び親水性は、水の接触角によって評価することができる。特許文献１には、光照射の前後で接触角を大きく変化させ、光照射前は撥液性能を有し、光照射された際に撥液性能を有する基の解離により親水性能を有する置換基が生じる、光分解性カップリング剤が記載されている。特許文献２には、パターン形成工程を簡潔且つ高信頼性とするために、光照射によって選択的に表面物性を変換することのできる有機薄膜を形成する化合物が記載されている。
【先行技術文献】
【特許文献】
【０００５】
【特許文献１】特開２００８−０５０３２１号公報
【特許文献２】特開２００６−０７００２６号公報
【発明の概要】
【発明が解決しようとする課題】
【０００６】
本発明は、たとえ段差を有する基板表面上であっても、ボトム形状が裾引き形状、又は隣接するパターンが底部で繋がった形状にならない所望のフォトレジストパターンを形成することができる、当該フォトレジストパターンを形成する基板の表面処理に使用し、当該基板上に単分子層又は多分子層を形成するための、新規な組成物を提供するものである。さらに本発明は当該組成物に用いられる新規なシラン化合物を提供するものである。
【課題を解決するための手段】
【０００７】
本発明に係る組成物を用いて基板上に単分子層又は多分子層を形成し、その上にフォトレジストパターンを形成することで、該フォトレジストパターンのボトム形状を調整できることを見出した。すなわち、本発明の第１態様は、下記式（１Ａ）又は下記式（１Ｂ）：
【化１】
2012114864.tif 000003
［式中、Ｒ1はそれぞれ独立にメチル基又はエチル基を表し、Ｘはそれぞれ独立に炭素原子数１乃至１０の連結基を表し、Ｚは置換基を少なくとも１つ有してもよい、フタル酸イミド基、マレイミド基又はコハク酸イミド基を表し、Ａｒはそれぞれ独立にフェニル基又はナフチル基を表し、前記Ｘで表される連結基は少なくとも１つの酸素原子又は硫黄原子を主鎖に含んでいてもよく、前記Ａｒがフェニル基を表す場合、該フェニル基は置換基を少なくとも１つ有してもよい。］
で表されるシラン化合物である。【０００８】
前記フタル酸イミド基は下記式（２）で表され、前記マレイミド基は下記式（３）で表され、前記コハク酸イミド基は下記式（４）で表される。
【化２】
2012114864.tif 000004
前記式（２）、式（３）又は式（４）で表される基の窒素原子が、前記式（１Ａ）の酸素原子と結合する。【０００９】
前記フェニル基が置換基を有する場合、該置換基として例えばメチル基、ｔｅｒｔ−ブチル基、シクロヘキシル基、フェニル基、ヒドロキシ基、メトキシ基、フルオロ基、クロロ基が挙げられる。前記フェニル基に対するこれら置換基の置換位置は特に制限されず、前記置換基を２つ以上又は２種以上有してもよい。前記フタル酸イミド基、前記マレイミド基、前記コハク酸イミド基が置換基を有する場合も、該置換基として上記例から選択することができる。【００１０】
本発明の第２態様は、上記シラン化合物及び有機溶剤を含む、単分子層又は多分子層形成用組成物である。【００１１】
上記単分子層又は多分子層形成用組成物はさらに下記式（５）：
【化３】
2012114864.tif 000005
［式中、Ｒ2はそれぞれ独立にメチル基又はエチル基を表し、Ｙは置換基を少なくとも１つ有してもよい炭素原子数１乃至５のアルキル基又はフェニル基を表す。］
で表されるシラン化合物を含むことができる。
前記炭素原子数１乃至５のアルキル基が置換基を有する場合、該置換基として例えばアミノ基、イミダゾリル基、ピリジル基、メルカプト基、スルホ基が挙げられる。ここで、アミノ基“−ＮＨ2”はその水素原子の少なくとも１つがアルキル基、例えばメチル基で置換されていてもよい。前記フェニル基が置換基を有する場合、該置換基としては、例えばメチル基が挙げられる。【００１２】
本発明の第３態様は、本発明の第２態様に係る組成物を用いて半導体基板上に単分子層又は多分子層を形成する工程、前記単分子層又は多分子層上にフォトレジスト膜を形成する工程、前記単分子層又は多分子層と前記フォトレジスト膜で被覆された半導体基板を露光する工程、及び前記露光後に前記フォトレジスト膜を現像する工程を含む、フォトレジストパターンの形成方法である。【００１３】
上記半導体基板として、表面に段差が形成されている基板を使用することができる。当該段差は、例えば半導体素子のゲート電極及びゲート配線に起因する。
【発明の効果】
【００１４】
本発明に係る組成物は、基板の表面、特に段差が形成されている基板の表面に単分子層又は多分子層を形成することができる。この単分子層又は多分子層は、その上に形成されるフォトレジストパターンのボトム形状を調整することができ、例えば裾引き形状とならないようにすることができ、かつ隣接するパターンが底部で繋がった形状とならないようにすることができる。
【図面の簡単な説明】
【００１５】
【図１】図１は、比較例として形成したフォトレジストパターンの断面を走査型電子顕微鏡（ＳＥＭ）で観察した画像を撮影した写真である。
【発明を実施するための形態】
【００１６】
本発明に係る組成物は、前述の式（１Ａ）又は式（１Ｂ）で表されるシラン化合物を含む。シラン化合物がこれらの式で表される構造を有することで、露光により酸が発生するため、上層のレジスト膜へ酸を拡散させ、形成されるレジストパターンのボトム形状を変化させることができる。式（１Ａ）又は式（１Ｂ）において、Ｘで表される炭素原子数１乃至１０の連結基として、例えばアルキレン基、フェニレン基、シクロヘキシレン基が挙げられる。該連結基が炭素原子数３以上のアルキレン基である場合、その主鎖は分岐状であってもよい。
【００１７】
本発明に係る組成物は、式（１Ａ）又は式（１Ｂ）で表されるシラン化合物に加えて、式（５）で表されるシラン化合物を含むことによって、基板上に形成される単分子層又は多分子層表面の疎水性を制御することができる。式（５）で表されるシラン化合物は、１種のみ用いてもよいし、２種以上を組み合わせて用いてもよい。式（１Ａ）又は式（１Ｂ）で表されるシラン化合物と式（５）で表されるシラン化合物との総和に対して、式（５）で表されるシラン化合物の割合は、例えば１質量％乃至９９質量％、好ましくは５質量％乃至９５質量％である。
【００１８】
本発明に係る組成物は、上記シラン化合物以外に水及び有機酸を含有することができる。水及び有機酸を含むことにより、本発明に係る組成物の保存安定性を高めると共に、当該組成物を基板上に塗布し、ベークして単分子層又は多分子層を形成する際にシラン化合物の縮合反応を促進させることができる。有機酸としては、例えば酢酸、マレイン酸、シュウ酸、クエン酸、リンゴ酸、コハク酸のようなカルボン酸が挙げられる。
【００１９】
本発明に係る組成物は界面活性剤を含有することができる。界面活性剤としては、例えばポリオキシエチレンラウリルエーテル、ポリオキシエチレンステアリルエーテル、ポリオキシエチレンセチルエーテル、ポリオキシエチレンオレイルエーテル等のポリオキシエチレンアルキルエーテル類、ポリオキシエチレンオクチルフェノールエーテル、ポリオキシエチレンノニルフェノールエーテル等のポリオキシエチレンアルキルアリールエーテル類、ポリオキシエチレン・ポリオキシプロピレンブロックコポリマー類、ソルビタンモノラウレート、ソルビタンモノパルミテート、ソルビタンモノステアレート、ソルビタンモノオレエート、ソルビタントリオレエート、ソルビタントリステアレート等のソルビタン脂肪酸エステル類、ポリオキシエチレンソルビタンモノラウレート、ポリオキシエチレンソルビタンモノパルミテート、ポリオキシエチレンソルビタンモノステアレート、ポリオキシエチレンソルビタントリオレエート、ポリオキシエチレンソルビタントリステアレートなどのポリオキシエチレンソルビタン脂肪酸エステル類等のノニオン系界面活性剤、エフトップ（登録商標）ＥＦ３０１、同ＥＦ３０３、同ＥＦ３５２（三菱マテリアル電子化成（株）（旧（株）ジェムコ）製）、メガファック（登録商標）Ｆ１７１、同Ｆ１７３、同Ｒ３０（ＤＩＣ（株）製）、フロラードＦＣ４３０、同ＦＣ４３１（住友スリーエム（株）製）、アサヒガード（登録商標）ＡＧ７１０、サーフロン（登録商標）Ｓ−３８２、同ＳＣ１０１、同ＳＣ１０２、同ＳＣ１０３、同ＳＣ１０４、同ＳＣ１０５、同ＳＣ１０６（旭硝子（株）製）等のフッ素系界面活性剤、オルガノシロキサンポリマーＫＰ３４１（信越化学工業（株）製）を挙げることができる。これらの界面活性剤の配合量は、本発明に係る組成物の全成分中、通常０．２質量％以下、好ましくは０．１質量％以下である。これらの界面活性剤から選択された１種類を添加してもよいし、２種以上の組合せで添加することもできる。
【００２０】
本発明に係る組成物は、上記の各成分を適当な有機溶剤に溶解させることによって調製でき、均一な溶液状態で用いられる。そのような有機溶剤として、例えば、エチレングリコールモノメチルエーテル、エチレングリコールモノエチルエーテル、ジエチレングリコールモノメチルエーテル、ジエチレングリコールモノエチルエーテル、プロピレングリコール、プロピレングリコールモノメチルエーテル、プロピレングリコールモノプロピルエーテル、プロピレングリコールモノメチルエーテルアセテート、プロピレングリコールプロピルエーテルアセテート、メチルセロソルブアセテート、エチルセロソルブアセテート、トルエン、キシレン、メチルエチルケトン、シクロペンタノン、シクロヘキサノン、２−ヒドロキシプロピオン酸エチル、２−ヒドロキシ−２−メチルプロピオン酸エチル、エトキシ酢酸エチル、ヒドロキシ酢酸エチル、２−ヒドロキシ−３−メチルブタン酸メチル、３−メトキシプロピオン酸メチル、３−メトキシプロピオン酸エチル、３−エトキシプロピオン酸エチル、３−エトキシプロピオン酸メチル、ピルビン酸メチル、ピルビン酸エチル、酢酸エチル、酢酸ブチル、乳酸エチル、乳酸ブチル、Ｎ，Ｎ−ジメチルホルムアミド、Ｎ，Ｎ−ジメチルアセトアミド、Ｎ−メチルピロリドンが挙げられる。これらの有機溶剤は単独又は２種以上の組合せで使用することができる。
【００２１】
本発明に係る組成物から有機溶剤を除いた（水及び有機酸を含む場合はこれらも除いた）固形分の割合は、例えば０．００１質量％乃至１０質量％、好ましくは０．１質量％乃至５質量％である。
【００２２】
以下、本発明に係る組成物の使用について説明する。半導体基板（例えば、ゲート電極が形成されているシリコンウェハー、該シリコンウェハーは酸化珪素膜、窒化珪素膜又は酸化窒化珪素膜で被覆されていてもよい。）の上に、スピナー、コーター等の適当な塗布方法により本発明に係る組成物を塗布し、その後、ホットプレート等の加熱手段を用いてベークする。ベーク条件としては、ベーク温度８０℃乃至１８０℃、ベーク時間０．３分乃至１０分間の中から適宜選択される。半導体基板にかえて、窒化珪素基板、石英基板、ガラス基板（無アルカリガラス、低アルカリガラス、結晶化ガラスを含む）、ＩＴＯ膜が形成されたガラス基板を用いてもよい。
【００２３】
その後、半導体基板上に残留する過剰なシラン化合物を溶剤で除去し、乾燥させることによって、単分子層又は多分子層が形成される。ここで、本発明に係る組成物を用いて形成される層は極めて薄く、その厚さを測定することは困難である。さらに当該層が単分子層、多分子層のいずれであるか特定することも困難である。
【００２４】
上記過程を経て半導体基板上に形成された単分子層又は多分子層の上に、フォトレジスト膜を形成する。フォトレジスト膜の形成は一般的な方法、すなわち、フォトレジスト溶液の塗布及びベークによって行なうことができる。
【００２５】
フォトレジスト溶液としては、露光光に感光するものであれば特に限定はない。ノボラック樹脂と１，２−ナフトキノンジアジドスルホン酸エステルとからなるポジ型フォトレジスト、水酸基を含むポリマー、アミノプラスト架橋剤、光酸発生剤からなる系で酸によって架橋してアルカリ溶解速度を下げるネガ型フォトレジスト、酸により分解してアルカリ溶解速度を上昇させる基を有するバインダーと光酸発生剤からなる化学増幅型フォトレジスト、酸により分解してフォトレジストのアルカリ溶解速度を上昇させる低分子化合物とアルカリ可溶性バインダーと光酸発生剤とからなる化学増幅型フォトレジスト、酸により分解してアルカリ溶解速度を上昇させる基を有するバインダーと酸により分解してフォトレジストのアルカリ溶解速度を上昇させる低分子化合物と光酸発生剤からなる化学増幅型フォトレジストなどがある。電子線又はＥＵＶ（極端紫外線）に感応するレジストを用いてもよい。
【００２６】
フォトレジストパターンを形成する際、露光は所定のパターンを形成するためのフォトマスク（レチクル）を通して行なわれる。露光には、例えば、ＫｒＦエキシマレーザー、ＡｒＦエキシマレーザー、ＥＵＶ、電子線を使用することができる。露光後、必要に応じて露光後加熱（Ｐｏｓｔ  Ｅｘｐｏｓｕｒｅ Ｂａｋｅ）が行なわれる。露光後加熱の条件としては、加熱温度８０℃乃至１５０℃、加熱時間０．３分乃至６０分間の中から適宜選択される。フォトレジスト膜が形成された半導体基板に、フォトマスクを通して露光を行い、その後アルカリ性現像液により現像する。
【００２７】
アルカリ性現像液としては、水酸化カリウム、水酸化ナトリウムなどのアルカリ金属水酸化物の水溶液、水酸化テトラメチルアンモニウム、水酸化テトラエチルアンモニウム、コリンなどの水酸化四級アンモニウムの水溶液、エタノールアミン、プロピルアミン、エチレンジアミンなどのアミン水溶液等のアルカリ性水溶液を例として挙げることができる。さらに、これらの現像液に界面活性剤などを加えることもできる。
【００２８】
現像の条件としては、現像温度５℃乃至５０℃、現像時間１０秒乃至３００秒から適宜選択される。本発明のレジスト下層膜形成組成物から形成されるレジスト下層膜は、フォトレジストの現像に汎用されている２．３８質量％の水酸化テトラメチルアンモニウム水溶液を用いて、室温で容易に現像を行なうことができる。
【００２９】
以下、本発明に係る組成物の具体例を説明するが、これによって本発明が限定されるものではない。
【実施例】
【００３０】
【化４】
2012114864.tif 000006
【００３１】
（合成例１）
マグネチックスターラーを備えた１０００ｍＬ四口フラスコに、Ｎ−ヒドロキシフタルイミド１５．７７ｇ及びテトラヒドロフラン（ＴＨＦ）４５０ｇを仕込み、氷浴下、２−クロロエタンスルホニルクロリド１７．３３ｇを加えた。次に、トリエチルアミン（Ｅｔ3Ｎ）２１．５２ｇをテトラヒドロフラン２０ｇで希釈した溶液を、３０分かけて滴下した。この間、内温を４〜７℃に保った。その後、５〜１０℃にて２時間攪拌した。反応終了後、反応液中に析出した塩をろ過し、ろ液を酢酸エチル１０００ｍＬで希釈した。ろ液を純水２００ｇで２回洗浄後、濃縮乾燥し、化合物１の粗物２６．１４ｇを得た。この粗物に１，２−ジクロロエタン（ＤＣＥ）６０ｇを加え、３０℃で溶解させた後、氷冷下、析出した結晶をろ過乾燥し、化合物１を１３．２９ｇ得た（収率５４％）。
【化５】
2012114864.tif 000007
【００３２】
（合成例２）
マグネチックスターラーを備えた２００ｍＬ四口フラスコに、上記合成例１で得た化合物１  ７．００ｇ、メルカプトプロピルトリエトキシシラン６．２６ｇ及び１，２−ジクロロエタン５６ｇを仕込み、氷浴下、ピリジン０．５５ｇを１，２−ジクロロエタン１４ｇで希釈した溶液を、２時間かけて滴下した。その後、室温にて一晩攪拌した。反応終了後、反応液を濃縮乾燥し、化合物２の粗物を１２．２３ｇ得た。この粗物をシリカゲルカラムにて精製し（展開溶媒：酢酸エチル／ヘキサン＝１／１）、化合物２を５．６３ｇ得た（収率４４％）。
【化６】
2012114864.tif 000008
【００３３】
【化７】
2012114864.tif 000009
【００３４】
（合成例３）
マグネチックスターラーを備えた５００ｍＬ四口フラスコに、トリエチルアミン２３．０４ｇ及びエタノール（ＥｔＯＨ）１３５ｇを仕込み、攪拌した。次に、氷浴下、２−クロロエタンスルホニルクロリド１６．８７ｇを１，２−ジクロロエタン５１ｇで希釈した溶液を滴下し、１５℃にて１時間攪拌した。反応終了後、反応液を酢酸エチル３００ｍＬで希釈し、有機相を純水１００ｇで２回、飽和食塩水１００ｇで１回洗浄した。前記有機相を濃縮乾燥し、化合物３を１２．５０ｇ得た（収率８９％）。
【化８】
2012114864.tif 000010
【００３５】
（合成例４）
マグネチックスターラーを備えた２００ｍＬ四口フラスコに、上記合成例３で得た化合物３  １２．５０ｇ及びジクロロメタン５０ｇを仕込み、氷浴下、トリエチルアミン１８．５８ｇをジクロロメタン（ＤＣＭ）１０ｇで希釈した溶液を加えた。次に、メルカプトプロピルトリエトキシシラン２０．７９ｇをジクロロメタン４０ｇで希釈した溶液を滴下した。その後、室温にて一晩攪拌した。反応終了後、反応液を濃縮乾燥し、化合物４を４１．０７ｇ得た（収率９９％）。
【化９】
2012114864.tif 000011
【００３６】
（合成例５）
マグネチックスターラーを備えた５００ｍＬ四口フラスコに、上記合成例４で得た化合物４  １０．７６ｇ、トリフェニルスルホニウムブロミド６．４７ｇ、純水１６０ｇ及びクロロホルム１６０ｇを仕込み、室温にて２時間攪拌した。反応終了後、クロロホルム相を抜き取り、硫酸ナトリウムで乾燥した。その硫酸ナトリウムをろ過後、ろ液を濃縮乾燥し、化合物５を９．８７ｇ得た（収率８６％）。
【化１０】
2012114864.tif 000012
【００３７】
（実施例１）
下記表１に示す、シラン化合物、水、酢酸及びＰＧＭＥ（プロピレングリコールモノメチルエーテル）を用い、溶液を作製した。その後、孔径０．０３μｍのポリエチレン製ミクロフィルターを用いてろ過して、単分子層又は多分子層形成用組成物を調製した。表１において、“ＰｈＴＭＳ”はフェニルトリメトキシシラン（東京化成工業（株）製）を表し、“ＩｍＴＥＳ”はＮ−（３−トリエトキシシリルプロピル）−４，５−ジヒドロイミダゾール（Ｇｅｌｅｓｔ社製）を表す。【００３８】
【表１】
2012114864.tif 000013
【００３９】
〔パターニング試験〕
実施例１で調製した組成物を、シリコンウェハー上にスピンコーターを用いて塗布し、ホットプレート上において１００℃で１分間ベークした。その後、プロピレングリコールモノメチルエーテル７０質量％及びプロピレングリコールモノメチルエーテルアセテート３０質量％からなるＯＫ７３シンナー（東京応化工業（株）製）にて、１分間浸漬させ、スピンドライ後、１００℃で３０秒間乾燥させ、シリコンウェハー上に単分子層又は多分子層を形成した。この層の上に、市販のフォトレジスト溶液（ＪＳＲ（株）製、商品名：Ｖ１４６Ｇ）をスピナーにより回転数１０５０ｒｐｍで塗布し、ホットプレート上で１１０℃にて１分間加熱してフォトレジスト膜（膜厚０．３６０μｍ）を形成した。次いで、（株）ニコン製ＮＳＲ−Ｓ２０５Ｃ、ＫｒＦスキャナー（波長２４８ｎｍ、ＮＡ：０．７５、ＡＮＮＵＬＡＲ）を用い、現像後にフォトレジストパターンのライン幅及びそのライン間の幅が０．１６μｍになるよう設定されたマスクを通して、露光を行った。その後、ホットプレート上１１０℃で１分間露光後加熱を行なった。冷却後、現像液として０．２６規定の水酸化テトラメチルアンモニウム水溶液を用いて現像した。【００４０】
現像後、得られたフォトレジストパターンの断面を走査型電子顕微鏡（ＳＥＭ）で観察した。その結果、フォトレジストパターンのボトム形状が裾引き形状にならず、隣接するパターンの底部が繋がった形状にもならないことが観察された。【００４１】
一方、比較例として、ヘキサメチルジシラザン（ＨＭＤＳ）によってシリコンウェハーの表面を処理し、当該表面上に、上記と同様の方法により、フォトレジスト膜（膜厚０．３６０μｍ）を形成した後フォトレジストパターンを形成した。その結果を図１に示す。比較例の場合、得られたフォトレジストパターンの形状は、隣接するパターンの底部が繋がった形状を有していることが観察された。すなわち、本発明に係る組成物を用いてシリコンウェハー上に単分子層又は多分子層を形成することによって、この層の上に形成されるフォトレジストパターンのボトム形状を変化させることができた。実施例１で調製した組成物に含まれる化合物５が、光酸発生剤としてはたらき、露光により発生した酸がフォトレジスト膜へ移行したため、フォトレジストパターンのボトム形状が変化したと考えられる。
【図１】
2012114864.tif 000017
【国際調査報告】
2012114864.tif 000018
2012114864.tif 000019